Brevet FR2508082A1 — publié le 19821224

Composition pour panneaux 'de construction panneaux. La présente invention concerne un mélange solidifiable pour réaliser par moulage des panneaux de construction, notamment par préfabrication. On sait que la fabrication de panneaux de plâtre consiste a couler dans un moule un mélange liquide constitué en volu mepourmoitié par du plâtre pulvérulent et par de l'eau. Le plâtre "prend" et le panneau ainsi réalisé est soumis a un séchage pour l'élimination de peau. Le séchage en étuve est une dépense d'énergie qui intervient de façon tres importante dans le prix de revient du panneau. Une des solutions pour réduire l'incidence du séchage sur le coût réside dans la diminution de la quantité d'eau mise dans le melange. Cette réduction d'eau n'est cependant possible que dans une très faible limite compte tenu de la fluidité du mélange requise pour sa manipulation et d'autres contraintes propres à la préfabrication des panneaux. L'invention a pour objet un mélange qui permet de conserver toutes les qualités requises pour sa manipulation et sa cou lée dans une unité de préfabrication tout en permettant la réduction d'eau utilisée, et une économie d'énergie importante au moment du séchage. En outre, le panneau solidifié et séché offre l'avantage d'être plus léger tout en présentant une résistance mécanique sensible-- ment équivalente a celle d'un panneau traditionnel, car l'invention permet également une économie de plâtre. Plus précisément, l'invention est une composition constituéepar le mélange d'un liant sous forme pulvérulente et d'eau additionnée d'un adjuvent liquide susceptible de former une mousse sous agitation dans des proportions telles que pour obtenir 100 parties en volume de composition avant solidification, on met en présence environ 90 parties de liant, 84 parties d'eau et 0,3 partie d'adjuvent. Dans une première application, le liant est du plâtre. Dans une seconde application, le liant susdit est un ciment. Enfin, l'invention a également pour objet le panneau préfabriqué de platre obtenu après moulage et solidification, séchage de la composition de platre susdite, associé ou non à des revetements de surface. Des essais ont été effectués à partir d'une composition constituée par 327 litres de plâtre, 307 litres d'eau et 0,10 litre d'adjuvent dénommé commercialement "Néopore" et mis sur le marché par une firme allemande connue sous le nom de "NEOPORRE 600". Le fabricant indique que un litre de ce produit mélangé à 40 litres d'eau produit 540 litres de mousse d'une grande stabilité dans le temps sous l'effet d'une agitation mécanique ou pneumatique. Aussi, le mélange est brassé vigoureusement pour obtenir 365 litres de composition qui, coulée dans un moule "prend" aussi rapidement -qu'une composition composée en volume par moitié d'eau et de plâtre telle qu'elle est habituellement réalisée. Sa fluidité est également comparable à celle de la composition connue et ordinairement utilisée. Le séchage du panneau- ainsi réalisé a été plus rapide que le séchage d'un panneau de même volume et on a constaté une économied'éne.rgie d'au moins 50 Z. On a également constaté que, de manière avantageuse, le microbullage dû à l'adjuvent était localisé au centre du panneau1 la surface de celui-ci étant continue et lisse. Cet effet de peau inattendu est très avantageux du point de vue de l'aspect extérieur du panneau. Par ailleurs, des essais mécaniques traditionnels ont été appliqués au panneau réalisé conformément à l'invention et leurs résultats ont montré que les caractéristiques d'un tel panneau sont très semblables à celles d'un panneau de fabrication traditionnelle. Enfin, le peanneau selon l'invention est allégé par rapport au panneau classique du fait de la présence de microbulles en son sein, qui ont permis de mettre en oeuvre moins de plâtre. Les avantages de la composition selon l'invention résident tout d'abord dans la création de microbulles qui favorisent l'extraction de l'eau en larendant beaucoup plus rapide.. Ceci a permis de réduire la température de séchage pour un temps constant et l'on peut envisager un séchage à I'air libre. En effet, un panneau selon l'invention présente au bout de quinze jours la même siccité qu'un panneau traditionnel séché pendant trois mois. On voit qu'ainsi, une unité industrielle de production peut économiser l'éernie de chauffage sans pour autant être contrainte de créer un volume de stock tamon prohibitif. On a par ailleurs remarqué que pour une même composition de base, on pouvait augmenter le volume final avec un brassage plus énergique. On favorise ainsi la formation des microbulles. Il est important de noter à ce propos que le plâtre qui supporte une votesse de brassage au miment du gâchage extrêmement rapide, est bien adapté à l'incorporation de l'adjuvent liquide susdit. Dans d'autres techniques, il est connu d'incorporer une mousse sépa rément formée dans un mélange eau liant (par exemple du ciment) car la vitesse de malaxage est beaucoup plus faible. Dans le cas de la formation du microbullage par agitation énergique, on luttera contre la présence de microbulles au voisinage de la peau du panneau par la mise en oeuvre d'huiles de décoffrage. L'invention n'est pas limitée à du plâtre mais peut être étendue à tout liant supportant un brassage rapide. Elle trouve une application intéressante dans le domaine de la préfabrication de panneaux de construction. Elle n'est pas limitée à la description qui vient d'en être donnée mais couvre au contraire toutes les variantes qui pourraient lui être apportées sans sortir de son cadre ni de son esprit. REVENDICATIONS 1. Composition destinée la fabrication de panneaux de construction par moulage, caractérisée en ce qu'elle est constituée par un mélange d'eau, par un liant sous forme pulvérulente et par un adjuvent liquide susceptible de former en présence de l'eau et sous agitation, une mousse dans des proportions telles que pour obtenir 100 parties en volume de composition, avant solidification, on met en présence environ 90 parties de liant, 84 parties d'eau et 0,3 partie dudit adjuvent. 2. Composition selon la revendication 1, caractérisée en ce que le liant est du plâtre. 3. Panneau préfabriqué de plâtre cellulaire réalisé par moulage ou coulage, solidification et séchage de la composition selon la revendication 2, caractérisé en ce qu'il comporte un microbullage et une peau continue et lisse.